(57)【要約】磁気応答粒子、キャリヤー流体及び少なくとも１つのリン添加物を含む磁気レオロジー流体。その磁気レオロジー流体は、有機モリブデン、チオリン添加物又はチオカルバメート添加物を含まない。【選択図】なし【特許請求の範囲】
【請求項１】
磁気応答粒子、キャリヤー流体及び少なくとも１つのリン添加物から成る磁気レオロジー流体であって、該磁気流体が有機モリブデン、チオリン添加物又はチオカルバメート添加物を含まず、前記リン添加物が一般式
（Ａ）：
【化１】
2004500694.tif 000005
（式中のＲ１及びＲ２は、独立に水素、アミノ基又は炭素原子数が１〜２２のアルキル基であり；Ｘ、Ｙ及びＺは、それぞれ独立にＣＨ２−，窒素ヘテロ原子又は酸素ヘテロ原子である、但し、Ｘ、Ｙ又はＺの少なくとも１つは酸素ヘテロ原子である；ｎはＭの原子価である、但し、Ｘ、Ｙ及びＺがそれぞれ酸素ヘテロ原子である場合、Ｍは次の一般式（Ｂ）のアミンから生成された塩の部分である：
【化２】
2004500694.tif 000006
（式中のＲ３、Ｒ４及びＲ５は、それぞれ独立に水素又は炭素原子数が１〜１８の脂肪族基であり、Ｘ、Ｙ又はＺの少なくとも１つが酸素ヘテロ原子でない場合、Ｍは金属イオン、非金属部分及び二価の部分から成る群から選択される、但し、Ｚが−ＣＨ２−の場合、Ｍは二価の部分であり、Ｚが窒素ヘテロ原子の場合、Ｍが式（Ｂ）のアミンでない）
によって表される構造を有することを特徴とする磁気レオロジー流体。
【請求項２】
前記Ｘ、Ｙ及びＺが、それぞれ酸素ヘテロ原子であり、前記Ｍが式（Ｂ）のアミン部分であることを特徴とする請求項１記載の磁気レオロジー流体。
【請求項３】
前記リン添加物は、磁気レオロジー流体の全体積を基準にして０．１〜１５体積％の量で存在することを特徴とする請求項１記載の磁気レオロジー流体。
【請求項４】
前記磁気応答流体は、少なくとも１μｍの平均粒径を有することを特徴とする請求項１記載の磁気レオロジー流体。
【請求項５】
前記キャリヤー流体は、鉱物油、パラフィン油、シクロパラフィン油及び合成炭化水素から成る群から選択することを特徴とする請求項１記載の磁気レオロジー流体。
【請求項６】
さらに、少なくとも１つの第２のリン酸塩から成ることを特徴とする請求項１記載の磁気レオロジー流体。
【請求項７】
さらに、カルボン酸塩セッケン、重合体−改質金属酸化物、又はカルボン酸塩セッケンと重合体−改質金属酸化物の両方から成ることを特徴とする請求項１記載の磁気レオロジー流体。
【請求項８】
前記カルボン酸塩セッケンは、ステアリン酸リチウム、ステアリン酸カルシウム、ステアリン酸アルミニウム、オレイン酸第一鉄、ステアリン酸第一鉄、ステアリン酸亜鉛、ステアリン酸ナトリウム及びステアリン酸ストロンチウムから成る群から選択されることを特徴とする請求項７記載の磁気レオロジー流体。
【請求項９】
前記リン添加物は、ｔ−オクチルホスフェートのＣ１２−１４−アルキルアミン塩から成ることを特徴とする請求項１記載の磁気レオロジー流体。
【発明の詳細な説明】
【０００１】
【産業の利用分野】
この出願は、１９９８年１月６日付け米国特許第５、７０５、０８５号及び１９９７年１１月４日付け米国特許第５、６８３、６１５号の一部継続出願である。
【０００２】
本発明は、磁界にさらされたときに、流動抵抗のかなりの増加を示す流体に関する。
【０００３】
【従来の技術】
磁界の存在下で見掛け密度が変化する流体組成物は、一般にビンカム磁気流体又は磁気レオロジー流体と言われる。磁気レオロジー流体は、典型的にキャリヤ−流体に分散又は懸濁されている磁気応答粒子を含む。磁界の存在下で、それらの磁気応答粒子は分極されるようになることによって、キャリヤー流体内で粒子鎖又は粒子フィブリルに組織化される。それらの粒子鎖は、材料全体の見掛け密度又は流動抵抗を増す作用をして、磁気レオロジー流体の流動開始を誘導するために越えなければならない降伏応力を有する固体マスの発生をもたらす。磁界が存在しないと、粒子は組織化されない又は自由状態に戻り、それに対応し材料全体の見掛け密度又は流動抵抗は低下する。かかる磁界の存在しないことをここではオフ状態と呼ぶ。
【０００４】
磁気レオロジー流体は、振動及び／又は騒音を制御する装置又はシステムに有用である。例えば、磁気レオロジー流体は、ダンパ、マウント及び類似の装置のような線形装置におけるピストンに作用する制御できる力の提供に有用である。また、磁気レオロジー流体は、回転装置におけるロータに作用する制御できるトルクの提供に有用である。可能な線形又は回転装置としては、クラッチ、ブレーキ、弁、ダンパ、マウント及び類似の装置を挙げることができる。これらの用途において、磁気レオロジー流体は、７０ｋＰａ、しばしばそれ以上の剪断応力、及び２０、０００〜５０，０００秒−１の桁の剪断速度を受け、その結果磁気応答粒子に非常な磨耗をもたらす可能性がある。その結果、磁気レオロジー流体は実質的増粘になってオフ状態の粘度を増すことになる。そのオフ状態の力の増加は、オフ状態におけるピストン又はロータの移動の自由度を妨げる。その上、装置によって提供される制御能力を最大にするためには、オン状態／オフ状態の力の比を最高にさせることが望ましい。オン状態の力は印加磁界の大きさに依存するから、オン状態の力は与えられる全ての印加磁界において一定のままでなければならない。オフ状態の力が増すと、オフ状態の粘度は増すがオン状態の力は一定のままであるので、オン状態／オフ状態の力の比は低下することになる。このオン状態／オフ状態の力の比の低下は、装置によって提供される制御能力の望ましくない最小化をもたらす。長期間に渡って、望ましくは流体を含む装置の寿命に渡って増粘しないより耐久性の磁気レオロジー流体が極めて有用となる。
【０００５】
磁気レオロジー流体は、例えば、米国特許第５、３８２、３７３号、第５、５７８、２３８号、第５、５９９、４７４号及び第５、６４５、７５２号に記載されている。これらの特許は、磁気レオロジー流体の界面活性剤として、一般にリン酸エステルを使用できることを記載している。米国特許第５、６４５、７５２号は、ポリオキシアルキル化アルキルリン酸エステルを含む磁気レオロジー流体の実施例の配合物を記載している。
【０００６】
米国特許第５、２７１、８５８号は、リン酸のエステル及びアミドを含む電気レオロジー流体に関する。米国特許第２、７５１、３５２号は、磁気流体は有機リン酸化合物のような酸化防止剤又は磨耗防止剤を含むことができることを記載している、そしてリン酸ジロロール、亜リン酸ジラウリル、リン酸トリブチル及びリン酸トリクレシルを記載している。米国特許第５、１４７、５７３号は、一般構造Ｒｉ−Ｒ・−Ｒ−ＹＨを有する界面活性剤を含む磁気コロイド又はフェロ流体に関するものである。ＹＨに可能な基としてリン酸塩及びチオールが記載され、Ｒ・に対する可能性として第二級アミンを記載している。
【０００７】
【発明が解決しようとする課題】
リン添加物を使用して有用な磁気レオロジー流体を調製できることが発見された、その磁気レオロジー流体は米国特許第５、７０５、０８５号に記載されている有機モリブデン又は米国特許第５、６８３、６１５号に記載のチオリン添加物又はチオカルバメートを必要としない。
【０００８】
【課題を解決するための手段】
本発明の磁気レオロジー流体は、磁気応答粒子、キャリヤー流体及び少なくとも１つのリン添加物を含む、該磁気流体は、有機モリブデン、チオリン添加物又はチオカルバメート添加物を含まず、そして前記リン添加物が一般式（Ａ）：
【化３】
2004500694.tif 000002
（式中のＲ１及びＲ２は、独立に水素、アミノ基又は炭素原子数が１〜２２のアルキル基であり；Ｘ、Ｙ及びＺは、それぞれ独立にＣＨ２−，窒素ヘテロ原子又は酸素ヘテロ原子である、但し、Ｘ、Ｙ又はＺの少なくとも１つは酸素ヘテロ原子である；ｎはＭの原子価である、但し、Ｘ、Ｙ及びＺがそれぞれ酸素ヘテロ原子である場合、Ｍは次の一般式（Ｂ）のアミンから生成された塩の部分である：
【化４】
2004500694.tif 000003
（式中のＲ３、Ｒ４及びＲ５は、それぞれ独立に水素又は炭素原子数が１〜１８の脂肪族基であり、Ｘ、Ｙ又はＺの少なくとも１つが酸素ヘテロ原子でない場合、Ｍは金属イオン、非金属部分及び二価の部分から成る群から選択される、但し、Ｚが−ＣＨ２−の場合、Ｍは二価の部分であり、Ｚが窒素ヘテロ原子の場合、Ｍが式（Ｂ）のアミンでない）
によって表される構造を有する。
【０００９】
本発明の磁気レオロジー流体は、使用期間に渡って磁気レオロジー流体の増粘における実質的な減少のために優れた耐久性を示す。
【００１０】
【望ましい実施態様の詳細な説明】
式Ａのリン添加物は、ホスホン酸塩、亜ホスホン酸塩、リン酸塩、ホスフィン酸塩、亜ホスフィン酸塩、亜リン酸塩又は対応するアミド又はイミドの誘導体にすることができる。
【００１１】
Ｒ１，Ｒ２，Ｒ３，Ｒ４及びＲ５は、直鎖又は枝分れアルキル基である。かかる基の例は、メチル、エチル、プロピル、イソプロピル、ｔ−ブチル、ペンチル、ドデシル、デシル、ヘキサデシル、ノニル、オクタデシル、２−メチルドデシル、２−エチルヘキシル、２−メチルヘキシル、２−エチルオクチル、２−メチルオクチル及び２−メチルヘキシルを含む。Ｒ１およびＲ２のアミノ基の例は、ブチルアミン、ノニルアミン、ヘキサデシルアミンおよびデシルアミンおよび前記式Ｂに示されるアミンを含む。
【００１２】
Ｘ、Ｙ又はＺの少なくとも１つが酸素ヘテロ原子でない場合は、Ｍはモリブデン、スズ、アンチモン、鉛、ビスマス、ニッケル、鉄、亜鉛、銀又はカドミウムのような金属イオン、又はそれらの炭化物、酸化物、硫化物又はオキシスルフィドにすることができる。また、Ｍは水素、硫黄−含有基、アルキル、アルキルアリール、アリールアルキル、ヒドロキシアルキル、オキシ−含有基、アミドまたはアミンのような非金属部分にすることができる。一般に、全てのアルキル基が適するが、炭素原子数が２〜２０、望ましくは３〜１６のアルキルが望ましい。そのアルキルは、直鎖又は枝別れにすることができる。アルキル基の例は、例えば、メチル、エチル、プロピル、イソプロピル、ｔ−ブチル、ペンチル、２−エチルヘキシル、ドデシル、デシル、ヘキサデシルおよびオクタデシルを含む。一般に、全てのアリール基が適する。アリール基の例は、フェニル、ベンジリデン、ベンゾイルおよびナフチルを含む。一般に、全てのアミド−含有基が適する。アミド基の例は、ブチノアミド、デシノアミド、ペンチルアミドおよびヘキサアミドを含む。一般に、全てのアミノ基が適する。アミノ基の例は、ブチルアミン、ノニルアミン、ヘキサデシルアミン及びデシルアミン、及び式Ｂに示したアミンを含む。一般に、全てのアルキルアリール又はアリールアルキル基が適する。アルキルアリール又はアリールアルキル基の例は、ベンジル、フェニルエチル、フェニルプロピル及びアルキル−置換フェニルアルコールを含む。一般に、全てのオキシ−含有基が適するが、炭素原子数が２〜２０，望ましくは３〜１２のアルコキシ基が望ましい。アルコキシ基の例は、メトキシ、エトキシ、プロポキシ、ブトキシ及びヘプトキシを含む。Ｍが金属イオン又は非金属部分の場合、ＺはＣＨ２−にできないことを認識する必要がある。
【００１３】
Ｍは、２つ以上のリン−含有単位を結合して二量体、オリゴマー又は重合体を生成する二価の基にすることもできる。例えば、リン添加物は次の式：
【化５】
2004500694.tif 000004
を有することができる。
【００１４】
可能な二価の基はアルキレンを含む。一般に、全てのアルキレン基が適するが、炭素原子数が１〜１６、好適には１８のものが望ましい。アルキレンの例は、メチレン及びプロビレンを含む。Ｚが−ＣＨ２−である場合、Ｍはアルキレンのような二価の部分にしなければならない。
【００１５】
特に望ましいアルキルアミンホスフェートは、Ｒ．Ｔ．Ｖａｎｄｅｒｂｉｔ社から商的に入手できるｔ−オクチルホスフェートのＣ１２−１４−アルキルアミンである（Ｒ１及びＲ２はｔ−オクチルであり、下付き文字ａは１であり、
Ｒ３、Ｒ４及びＲ５はＣ１２−１４アルキルである。
【００１６】
磁気レオロジー流体に添加されるリン成分は、キャリヤー流体に可溶性で分子の大きさ以上の粒子を含有しないことが望ましい。
【００１７】
リン添加物は磁気レオロジー流体の全体積を基準にして０．１〜１５，望ましくは０．２５〜１０体積％の量で存在できる。
【００１８】
アルキルアミンリン酸塩の外に、他のリン酸塩を磁気レオロジー流体に含有できる。かかる別の又は二次リン酸塩の例は、トリクレジルホスフェート、トリキシレニルホスフェート、ジラウリルホスフェート、オクタデシルホスフェート、ヘキサデシルホスフェート、ドデシルホスフェート及びジドデシルホスフェートを含む。
【００１９】
本発明の磁気レオロジー材料の磁気応答粒子成分は、磁気レオロジー活性を示すことが知られている本質的に固体からなる。本発明に有用な典型的な磁気応答粒子成分は、例えば、常磁性、超常磁性又は強磁性化合物からなる。超常磁性化合物が特に望ましい。磁気応答粒子成分の特定例は、鉄、酸化鉄、窒化鉄、炭化鉄、カルボニル鉄、二酸化クロム、低炭素鋼、ケイ素鋼、ニッケル、コバルト、及びそれらの混合物のような材料から成る粒子を含む。酸化鉄は、Ｆｅ２ＦＯ３及びＦｅ２Ｏ４のような既知の全ての純鉄酸化物、並びにマンガン、亜鉛又はバリウムのような他の元素を少量含有するものを含む。さらに、磁気応答粒子成分は、既知の鉄の合金、例えば、アルミニウム、ケイ素、コバルト、ニッケル、バナジウム、モリブデン、クロム、タングステン、マンガン及び／又は銅を含有する鉄合金から成ることができる。
【００２０】
また、磁気応答粒子成分は、米国特許Ａ−５，３８２，３７３号に記載されている特定の鉄−コバルト合金及び鉄−ニッケル合金から成ることができる。本発明に有用な鉄−コバルト合金は、鉄：コバルト比が３０：７０〜９５：５，好適には５０：５０〜８５：１５の範囲にあるが、鉄：ニッケル合金は、鉄：ニッケル比が９０：１０〜９９：１、好適には９４：６〜９７：３の範囲にある。その鉄合金は、合金の延性及び機械的性質を改良するために、少量の他の元素、例えば、バナジウム、クロム等を含有する。これらの他の元素は、典型的に、約３．０重量％以下の量で存在する。それらの若干高い降伏応力を出す能力のために、鉄−コバルト合金は、磁気レオロジー流体における粒子成分として利用するのに現在のところ鉄−ニッケル合金より望ましい。好適な鉄−コバルト合金の例は、商品名ＨＹＰＥＲＣＯ（Ｃａｒｐｅｎｔｅｒ　Ｔｅｃｈｎｏｌｏｇｙ社製品）、ＨＹＰＥＲＭ（Ｆ．Ｋｒｕｐｐ　Ｗｉｄｉａｆａｂｒｉｋ社製品）、ＳＵＰＥＲＭＥＮＤＵＲ（Ａｒｎｏｌｄ　Ｅｎｇ．社製品）及び２Ｖ−ＰＥＲＭＥＮＤＵＲ（Ｗｅｓｔｅｒｎ　Ｅｌｅｃｔｒｉｃ社製品）で商的に入手できる。
【００２１】
本発明の磁気応答粒子成分は、典型的に当業者が周知の方法によって製造できる金属粉末の形態である。金属粉末の典型的製造法は、金属酸化物の還元、粉砕又は磨砕、電着、金属カルボニル分解、急速凝固、又は溶融法を含む。市販の種々の金属粉末は、ストレート鉄粉、還元鉄粉、断熱還元鉄粉、コバルト粉末、及び種々の合金粉末、例えば、ＵｌｔｒａＦｉｎｅ　Ｐｏｗｄｅｒ　Ｔｅｃｈｎｏｌｏｇｉｅｓ社から入手できる。［４８％］Ｆｅ／［５０％］Ｃｏ／［２％］Ｖ粉末を含む。
【００２２】
好適な磁気応答粒子は、大部分の量の鉄を含有する粒子である。鉄ペンタカルボニルの熱分解によって作られる高純鉄粒子であるカルボニル鉄粉が特に望ましい。好適な形態のカルボニル鉄は、ＩＳＰ　Ｔｅｃｈｎｏｌｏｇｉｅｓ，ＧＡＦ社及びＢＡＳＦ社から入手できる。
【００２３】
粒径は、それが磁界にさらされたときに多磁壁特性を示すように選択する必要がある。磁気応答粒子は、少なくとも約０．１μｍ、好適には約１μｍの平均粒径分布をもつ必要がある。その平均粒径分布は、０．１〜５００μｍの範囲にする必要があり、１〜５００μｍが望ましく、１〜２５０μｍが特に望ましく、１〜１００μｍが最適である。
【００２４】
磁気レオロジー流体における磁気応答粒子の量は、流体の必要な磁気活性及び粘度に依存するが、磁気レオロジー流体の全体積を基準にして約５〜５０、望ましくは約１５〜４０体積％にすべきである。
【００２５】
キャリヤー成分は、磁気レオロジー流体の連続相を形成する流体である。適当なキャリヤー流体は、磁気レオロジー流体用のキャリヤー流体として既知の油又は液体のクラスである。例えば、天然脂肪油、鉱物油、ポリフェニルエーテル、ポリエステル（例えば、過フッ素化ポリエステル、二塩基酸エステル及びネオペンチルポリオールエステル）リン酸エステル（リン添加物を除く）、合成シクロパラフィン油及び合成パラフィン油、不飽和炭化水素油、−塩基酸エステル、グリコールエーテル（ポリアルキレングリコール等）、合成炭化水素油、過フッ素化ポリエーテル及びハロゲン化炭化水素、並びにそれらの混合体及び誘導体を含む。キャリヤー成分は、これらクラスの流体の混合体にできる。望ましいキャリヤー成分は、非揮発性、非極性であつて、多量の水を含まない。キャリヤー成分（従って、磁気レオロジー流体）は、トルエン、シクロヘキサン、メチルエチルケトン、メチルイソブチルケトン及びアセトンのような表面に塗布されて乾燥される組成物又はラッカーに一般に使用される揮発性溶媒を含まない。適当なキャリヤー流体の記載は、例えば、米国特許Ａ−２，７５１，３５２号及び米国特許Ａ−５，３８２，３７３号に見られる。鉱物油、パラフィン、シクロパラフィン（ナフテン系油としても知られる）のような炭化水素及び合成炭化水素は、望ましいクラスのキャリヤー流体である。その合成炭化水素油は、ポリブテンのようなオレフィンのオリゴマー化から誘導される油、炭素原子数が８〜２０の高分子量のα−オレフィンから酸触媒化二量体化及び触媒としてトリアルミニウムアルキルを使用したオリゴマー化によって誘導される油を含む。ポリα−オレフィンは特に望ましいキャリヤー流体である。本発明に適当なキャリヤー流体は、技術的に周知の方法によって製造される、そして多くが市販されている。
【００２６】
本発明のキャリヤー流体は、典型的に全磁気レオロジー流体の約５０〜９５、望ましくは約６０〜８５体積％の範囲の量で使用される。
【００２７】
磁気レオロジー流体は、任意に、チキソロープ剤、カルボン酸塩セッケン、酸化防止剤、潤滑剤、粘度調整剤又は硫黄含有化合物のような他の添加物を含有できる。存在する場合のこれら任意の添加物は、典型的に磁気レオロジー流体の全体積を基準にして約０．２５〜１０，望ましくは約０．５〜７．５体積％の範囲である。
【００２８】
有用なチキソトロープ剤は、例えば、米国特許第５，６４５，７５２号に記載されている。かかるチキソトロープ剤は高分子−改質金属酸化物を含む。高分子−改質金属酸化物は、キャリヤー流体と相容性で金属酸化物の表面の水素−結合部位又は基の実質的に全てを他の分子との相互作用を遮蔽できる高分子化合物と金属酸化物粉末とを反応させることによって製造できる。金属酸化物粉末の例は、沈降シリカゲル、ヒュームドまたは熱分解シリカ、シリカゲル、二酸化チタン、及びフェライト又はマグネタイトのような鉄酸化物を含む。高分子−改質金属酸化物を形成するのに有用な高分子化合物の例は、シロキサンオリゴマー、鉱物油及びパラフィン油を含むが、シロキサンオリゴマーが望ましい。金属酸化物粉末は、表面化学技術における当業者には周知の技術によって高分子化合物で表面処理される。シロキサンオリゴマーで処理されたヒュームドシリカの形態の高分子−改質金属酸化物は、ＡＥＲＯＳＩＬ，Ｒ０２０２及びＣＡＢＯＳＩＬ，ＴＳ−７２０の商品名でそれぞれＣｅＧｕｓｓａ社及びＣａｂｏｔ社から商的に入手できる。
【００２９】
カルボン酸塩セッケンの例は、ステアリン酸リチウム、ステアリン酸カルシウム、ステアリン酸アルミニアム、オレイン酸第一鉄、ステアリン酸第一鉄、ステアリン酸亜鉛、ステアリン酸ナトリウム、ステアリン酸ストロンチウム及びそれらの混合物を含む。
【００３０】
硫黄含有化合物の例は、テトラキスチオグリコレート、テトラキス（３−メルカプトプロピオニル）ペンタエリトリトール、エチレングリコールメルカプトアセテート、１、２、６−ヘキサントリオールトリチオグリコレート、トリメチロ−ルエタントリ（３−メルカプトプロピオネート）、グリコールジメルカプトプロピオネート、ビスチオグリコレート、トリメチロールエタントリチオグリコレ−ト、トリメチロールプロパントリス（３−メルカプトプロピオネート）及び類似の化合物のようなチオエステル；及び１−ドデシルチオール、１−デカンチオール、１−メチル−１−デカンチオール、２−メチル−２−デカンチオール、１−ヘキサデシルチオ−ル、２−プロピル−２−デカンチオール、１−ブチルチオ−ル、２−ヘキサデシルチオール及び類似の化合物のようなチオールを含む。
【００３１】
磁気レオロジー流体の粘度は、磁気レオロジー流体の特定の用途に依存する。ダンパに使用される磁気レオロジー流体の場合に、キャリヤー流体は４０℃でオフ状態で測定して６〜５００，望ましくは１５〜３９５Ｐａ−秒の粘度をもつ必要がある。磁気レオロジー流体は、ダンパ、マウント、クラッチ、ブレーキ、弁及び類似の装置のような制御可能装置に使用できる。これらの磁気レオロジー流体は、磁気レオロジー流体を含むハウジンング又は室を含む。かかる装置は、既知であって、例えば、次の番号の特許：ＵＳ−Ａ−５，２７７，２８１；ＵＳ−Ａ−５，２８４．３３０；ＵＳ−Ａ−５，３９６，９１７；ＵＳ−Ａ−５，４９２，３１２；５，１７６，３６８；５，２５７，６８１；５，３５３，８３９；及び５，４６０，５８５、及びＰＣＴ，ＷＯ９６／０７８３６に記載されている。その流体は、ダンパのように例外的な耐久性を必要とする装置での使用に特に適する。ここでの用語「ダンパ」は、２つの相対的に可動な部材間の運動を減衰させる装置を意味する。限定ではないが、ダンパは自動車の緩衝装置のような緩衝装置を含む。上記ＵＳ−Ａ−５，２７７，２８１；ＵＳ−Ａ−５，２８４，３３０に記載されている磁気レオロジーダンパは、磁気レオロジー流体を使用できる磁気レオロジータンパの例である。
【００３２】
【実施例】
磁気レオロジー流体の実施例は次のように調製した。
実施例１
２８．８ｇのポリ−α−オレフィン油（Ａｌｂｅｍａｒｌｅ社から商品名ＤＵＲＡＳＹＮ１６６で入手），１９．４ｇのポリ−α−オレフィン油（Ａｌｂｅｍａｒｌｅ社から商品名ＤＵＲＡＳＹＮ１７０で入手），及び４．４８ｇのアルキルアミンホスフェート（Ｒ．Ｔ．Ｖａｎｄｅｒｂｉｌｔ社から入手）を大きなステンレス鋼製ビーカ−に添加した。これらの材料は、５００ｒｐｍで混合し、８５℃に加熱した。得られた均一混合体に、１５００ｒｐｍで混合しながら２９８．７ｇの還元グレードのカルボニル鉄（Ｉｎｔｅｒｎａｔｉｏｎａｌ　Ｓｐｅｃｉａｌｔｙ　Ｐｒｏｄｕｃｔｓから商品名Ｒ−２４３０で入手）を添加した。混合を２０００ｒｐｍで１時間続けた後、その混合体を室温に冷却させた。次にその混合体を環境温度近くに維持するために、氷浴で冷却しながら４８００ｒｐｍの高分散速度で７分間混合した。
【００３３】
実施例１
５７．１ｇのＤＵＲＡＳＹＮ１７０のポリ−α−オレフィン油及び５．９ｇオクタデシルジヒドロゲンホスホネートを大きなステンレス鋼製ビーカーに添加した。これらの材料は、５００ｒｐｍで混合し、８５℃に加熱した。この均一混合体に、１５００ｒｐｍで混合しながら１９６．５ｇの還元グレードのカルボニル鉄Ｒ−２４３０を添加した。混合を２０００ｒｐｍで１時間続けた後、その混合体を室温に冷却させた。次にその混合体を環境温度近くに維持するために、氷浴で冷却しながら４８００ｒｐｍの高分散速度で１０分間混合した。
【国際公開パンフレット】
2004500694.tif 000007
2004500694.tif 000008
2004500694.tif 000009
2004500694.tif 000010
2004500694.tif 000011
2004500694.tif 000012
2004500694.tif 000013
2004500694.tif 000014
2004500694.tif 000015
2004500694.tif 000016
2004500694.tif 000017
2004500694.tif 000018
2004500694.tif 000019
2004500694.tif 000020
2004500694.tif 000021
2004500694.tif 000022
【国際調査報告】
2004500694.tif 000023
2004500694.tif 000024